(57)【特許請求の範囲】
【請求項１】
ホウ酸を含むポリビニルアルコール系樹脂フィルムを含み、
該ポリビニルアルコール系樹脂フィルムにおけるホウ酸含有量（重量％）と該ポリビニルアルコール系樹脂フィルムの厚み（μｍ）との積が、５００以上であり、
光透過率が８０％以上である、
放射線透過抑制フィルム。
【請求項２】
前記ポリビニルアルコール系樹脂フィルムの一方の側または両側に積層された保護フィルムをさらに含む、請求項１に記載の放射線透過抑制フィルム。
【請求項３】
前記保護フィルムが、セルロース系樹脂、シクロオレフィン系樹脂およびアクリル系樹脂から選択される少なくとも１つの樹脂を含む、請求項２に記載の放射線透過抑制フィルム。
【請求項４】
請求項１から３のいずれかに記載の放射線透過抑制フィルムと、該放射線透過抑制フィルムを保持するホルダーと、を有する、放射線透過抑制フィルター。
【請求項５】
前記放射線透過抑制フィルムを２枚以上含む、請求項４に記載の放射線透過抑制フィルター。
【請求項６】
請求項４または５に記載の放射線透過抑制フィルターが着脱可能に取り付けられている、撮影装置。
【発明の詳細な説明】
【技術分野】
【０００１】
本発明は、放射線透過抑制フィルム、ならびに該放射線透過抑制フィルムを用いた放射線透過抑制フィルターおよび撮影装置に関する。
【背景技術】
【０００２】
撮影技術および遠隔制御技術の発展とともに、高放射線環境下における撮影および映像記録が実用化されている。例えば、原子力施設、宇宙空間または医療現場において、そのような撮影および映像記録を必要とする状況が増大している。しかし、このような高放射線環境下においては、放射線の影響により撮影装置の寿命が短くなるという問題がある。さらに、一般的な放射線遮蔽材料である鉛等は不透明であるので、撮影装置の保護部材としては不適切である。
【先行技術文献】
【特許文献】
【０００３】
【特許文献１】特開２０１３−０００００６号公報
【発明の概要】
【発明が解決しようとする課題】
【０００４】
本発明は上記従来の課題を解決するためになされたものであり、その主たる目的は、撮影装置の撮影性能に悪影響を与えることなく、当該撮影装置を放射線から保護し得る放射線透過抑制フィルムを提供することにある。
【課題を解決するための手段】
【０００５】
本発明の１つの局面によれば、ホウ酸を含むポリビニルアルコール系樹脂フィルムを含み、該ポリビニルアルコール系樹脂フィルムにおけるホウ酸含有量（重量％）と該ポリビニルアルコール系樹脂フィルムの厚み（μｍ）との積が、５００以上である、放射線透過抑制フィルムが提供される。
１つの実施形態において、上記放射線透過抑制フィルムの光透過率が８０％以上である。
１つの実施形態において、上記ポリビニルアルコール系樹脂フィルムの一方の側または両側に積層された保護フィルムをさらに含む。
１つの実施形態において、上記保護フィルムが、セルロース系樹脂、シクロオレフィン系樹脂およびアクリル系樹脂から選択される少なくとも１つの樹脂を含む。
本発明の別の局面によれば、上記放射線透過抑制フィルムと、該放射線透過抑制フィルムを保持するホルダーと、を有する、放射線透過抑制フィルターが提供される。
１つの実施形態において、上記放射線透過抑制フィルターが、上記放射線透過抑制フィルムを２枚以上含む。
本発明のさらに別の局面によれば、上記放射線透過抑制フィルターが着脱可能に取り付けられている、撮影装置が提供される。
【発明の効果】
【０００６】
本発明の実施形態による放射線透過抑制フィルムによれば、ホウ酸中に存在するホウ素原子に起因して中性子線を吸収する機能を発揮できる。また、ホウ酸は水溶液中でテトラヒドロキシホウ酸アニオンを生成してポリビニルアルコール（ＰＶＡ）系樹脂と水素結合を形成し得ることから、本発明の実施形態による放射線透過抑制フィルムによれば、簡便な構成でありながら安定して当該機能を発揮できる。さらに、β線を吸収する機能を発揮し得る保護フィルムとの積層構造を採用することにより、所望の放射線透過抑制機能を有するフィルムを実現することができる。その結果、本発明の実施形態による放射線透過抑制フィルムは、高放射線環境下において用いられる撮影装置の保護部材として好適に用いられ得る。
【図面の簡単な説明】
【０００７】
【図１】本発明の１つの実施形態による放射線透過抑制フィルムの概略断面図である。
【図２】本発明の１つの実施形態による放射線透過抑制フィルターの撮影装置への取り付けを説明する概略分解斜視図である。
【図３】実施例および比較例の放射線透過抑制フィルムにおけるＰＶＡ系樹脂フィルムの厚みとホウ酸含有量との積と、中性子線透過率（相対値）との関係を示すグラフである。
【発明を実施するための形態】
【０００８】
以下、本発明の実施形態について説明するが、本発明はこれらの実施形態には限定されない。
【０００９】
Ａ．放射線透過抑制フィルム
本発明の実施形態による放射線透過抑制フィルムは、ホウ酸を含むポリビニルアルコール系樹脂フィルムを含む。当該ポリビニルアルコール系樹脂フィルムにおけるホウ酸含有量（重量％）と該ポリビニルアルコール系樹脂フィルムの厚み（μｍ）との積は、代表的には５００以上である。１つの実施形態において、当該放射線透過抑制フィルムの光透過率は、８０％以上である。
【００１０】
Ａ−１．放射線透過抑制フィルムの全体構成
図１は、本発明の１つの実施形態による放射線透過抑制フィルムの概略断面図である。図示例の放射線透過抑制フィルム１００は、ホウ酸を含むＰＶＡ系樹脂フィルム１０とその一方の面に積層された第１の保護フィルム２０と他方の面に積層された第２の保護フィルム３０とを含む。第１の保護フィルム２０および／または第２の保護フィルム３０は、目的等に応じて省略されてもよい。
【００１１】
上記第１の保護フィルム２０および第２の保護フィルム３０はそれぞれ、接着層（例えば、粘着剤層、接着剤層）を介してＰＶＡ系樹脂フィルム１０に積層されていてもよく、あるいは、接着層を介することなく密着してＰＶＡ系樹脂フィルム１０に積層されていてもよい。
【００１２】
上記ＰＶＡ系樹脂フィルム１０は、図示例のような単一層（単一のフィルム）であってもよく、複数のＰＶＡ系樹脂フィルムの積層構造を有していてもよい。積層されるＰＶＡ系樹脂フィルムの枚数は、ＰＶＡ系樹脂フィルムにおけるホウ酸含有量と厚みとが、所望の関係となる限りにおいて特に制限されない。
【００１３】
上記放射線透過抑制フィルムは、その光透過率が、好ましくは８０％以上であり、より好ましくは８５％以上であり、さらに好ましくは９０％以上である。本発明の実施形態による放射線透過抑制フィルムは、このような高い光透過率と所望の放射線透過抑制機能とを両立することができることから、高放射線環境下において用いられる撮影装置の保護部材として好適に用いられ得る。光透過率は、例えば、紫外可視分光光度計（日本分光社製Ｖ−７１００、大塚電子社製  ＬＰＦ−２００等）を用いて測定することができる。
【００１４】
Ａ−２．ホウ酸を含むＰＶＡ系樹脂フィルム
上記ＰＶＡ系樹脂フィルムを形成するＰＶＡ系樹脂としては、任意の適切な樹脂が採用され得る。例えば、ポリビニルアルコール、エチレン−ビニルアルコール共重合体が挙げられる。ポリビニルアルコールは、ポリ酢酸ビニルをケン化することにより得られる。エチレン−ビニルアルコール共重合体は、エチレン−酢酸ビニル共重合体をケン化することにより得られる。ＰＶＡ系樹脂のケン化度は、通常８５モル％〜１００モル％であり、好ましくは９５．０モル％〜９９．９５モル％、さらに好ましくは９９．０モル％〜９９．９３モル％である。ケン化度は、ＪＩＳ  Ｋ  ６７２６−１９９４に準じて求めることができる。このようなケン化度のＰＶＡ系樹脂を用いることによって、耐久性に優れ得る。ケン化度が高すぎる場合には、ゲル化してしまうおそれがある。
【００１５】
ＰＶＡ系樹脂の平均重合度は、目的に応じて適切に選択され得る。平均重合度は、通常１０００〜１００００であり、好ましくは１２００〜５０００、さらに好ましくは１５００〜４５００である。なお、平均重合度は、ＪＩＳ  Ｋ  ６７２６−１９９４に準じて求めることができる。
【００１６】
上記ＰＶＡ系樹脂フィルムにおけるホウ酸含有量は、好ましくは１０重量％以上であり、より好ましくは１２重量％〜３５重量％であり、さらに好ましくは１５重量％〜３０重量％である。ホウ酸含有量がこのような範囲であれば、所望の放射線（特に、中性子線）透過抑制機能を実現することができる。ホウ酸含有量（重量％）は、全反射減衰分光（ＡＴＲ）測定から算出されるホウ酸量指数を用いて決定することができる。
（ホウ酸量指数）＝（ホウ酸ピーク６６５ｃｍ−１の強度）／（参照ピーク２９４１ｃｍ−１の強度）
（ホウ酸含有量）＝（ホウ酸量指数）×ａ＋ｂ
ここで、「ａ」および「ｂ」はいずれも、既知試料を測定して得られる定数であり、測定装置によって異なる値であり得る。
【００１７】
上記ＰＶＡ系樹脂フィルムの厚みは、好ましくは５μｍ以上であり、より好ましくは１０μｍ〜１００μｍであり、さらに好ましくは２０μｍ〜７０μｍである。当該厚みが薄すぎると、放射線（特に、中性子線）透過抑制機能が十分でない場合がある。当該厚みがこのような範囲であれば、厚み方向におけるホウ酸含有量の不均一を抑制することができ、結果として、所望の放射線透過抑制機能を容易に実現することができる。なお、ＰＶＡ系樹脂フィルムが複数のＰＶＡ系樹脂フィルムの積層構造を有する場合、上記厚みは、それぞれのＰＶＡ系樹脂フィルムの厚みを意味する。
【００１８】
上記ＰＶＡ系樹脂フィルムにおけるホウ酸含有量［単位：重量％］と該ＰＶＡ系樹脂フィルムの厚み（複数のＰＶＡ系樹脂フィルムの積層構造を有する場合は各フィルムの合計厚み）［単位：μｍ］との積は、代表的には５００以上であり、好ましくは３０００以上であり、より好ましくは５０００以上であり、さらに好ましくは７０００以上である。ＰＶＡ系樹脂フィルムがこのようなホウ酸含有量とフィルム厚みとの関係を満たす場合、所望の放射線透過抑制機能が好適に得られ得る。
【００１９】
上記ＰＶＡ系樹脂フィルムの光透過率は、好ましくは８０％以上であり、より好ましくは８５％以上であり、さらに好ましくは９０％以上である。ＰＶＡ系樹脂フィルムの光透過率が上記範囲であれば、高い光透過率と所望の放射線透過抑制機能とを両立する放射線透過抑制フィルムが得られ得る。
【００２０】
上記ＰＶＡ系樹脂フィルムは、ヨウ素をさらに含むものであってもよいが、含まないものであってもよい。ヨウ素を含まないＰＶＡ系樹脂フィルムによれば、所望の光透過率を容易に得ることができる。
【００２１】
Ａ−３．ホウ酸を含むＰＶＡ系樹脂フィルムの製造方法
上記ＰＶＡ系樹脂フィルムは、例えば、ＰＶＡ系樹脂フィルムにホウ酸を導入する方法、ＰＶＡ系樹脂とホウ酸とを含む樹脂溶液をフィルム成形する方法等により作製され得る。ＰＶＡ系樹脂がダマになるのを防ぎ、均一性の高い樹脂フィルムを得る観点からは、ＰＶＡ系樹脂フィルムにホウ酸を導入する方法が好ましい。ホウ酸の導入に供されるＰＶＡ系樹脂フィルムは、単一のフィルムであってもよく、複数のフィルムの積層体であってもよく、樹脂基材とその表面に塗布形成されたＰＶＡ系樹脂層との積層体であってもよい。
【００２２】
上記ＰＶＡ系樹脂フィルムにホウ酸を導入する方法は、代表的には、ＰＶＡ系樹脂フィルムとホウ酸水溶液とを接触させてホウ酸を導入するホウ酸導入工程を含み、目的に応じて洗浄工程および／または乾燥工程をさらに含むことができる。ホウ酸水溶液との接触は、好ましくは、ホウ酸水溶液にＰＶＡ系樹脂フィルムを浸漬させることによって行われ得る。ホウ酸は、水溶液中でテトラヒドロキシホウ酸アニオンを生成することから、上記接触（代表的には、浸漬）によってＰＶＡ系樹脂と水素結合を形成してＰＶＡ系樹脂フィルム中に容易に導入され得る。
【００２３】
上記ホウ酸水溶液のホウ酸含有量は、例えば１重量％以上であり、好ましくは３重量％〜１０重量％である。ホウ酸水溶液の温度は、例えば、２０℃〜４５℃である。また、浸漬時間は、例えば、１０秒〜３００秒である。
【００２４】
１つの実施形態においては、ＰＶＡ系樹脂フィルムは、ホウ酸水溶液に浸漬しながら延伸され得る。延伸を行うことにより、ＰＶＡ系樹脂フィルムの膨潤によって生じるシワ等の不良を防止し、かつ、保護フィルムと貼り合せた際に外観的な不良を防止することが可能となる。
【００２５】
上記延伸は、代表的には一軸延伸である。延伸方向は、フィルムの長手方向（ＭＤ方向）であってもよく、フィルムの幅方向（ＴＤ方向）であってもよい。延伸方法は、乾式延伸であってもよく、湿式延伸であってもよく、これらを組み合せてもよい。
【００２６】
延伸倍率は、例えば１．５倍〜７．０倍、好ましくは２．０倍〜６．０倍であってよい。
【００２７】
洗浄工程は、代表的には、ホウ酸が導入されたＰＶＡ系樹脂フィルムを洗浄液に浸漬させることにより行われる。洗浄液の代表例としては、純水が挙げられる。
【００２８】
洗浄液の温度は、例えば５℃〜５０℃である。浸漬時間は、例えば１秒〜３００秒である。
【００２９】
乾燥工程は、任意の適切な方法により行うことができる。乾燥方法としては、例えば、自然乾燥、送風乾燥、減圧乾燥、加熱乾燥等が挙げられる。加熱乾燥が好ましく用いられる。加熱乾燥を行う場合、加熱温度は、例えば、３０℃〜１００℃である。また、乾燥時間は、例えば、２０秒〜１０分間である。
【００３０】
Ａ−４．第１の保護フィルム
第１の保護フィルムは、任意の適切な樹脂フィルムで構成され得る。当該フィルムの主成分となる材料の具体例としては、セルロース系樹脂、シクロオレフィン系樹脂、アクリル系樹脂、ポリエステル系樹脂、ポリビニルアルコール系樹脂、ポリカーボネート系樹脂、ポリアミド系樹脂、ポリイミド系樹脂、ポリエーテルスルホン系樹脂、ポリスルホン系樹脂、ポリスチレン系樹脂、ポリオレフィン系樹脂、アセテート系樹脂等の熱可塑性樹脂が挙げられる。これらの樹脂は、好ましくは透明である。これらの樹脂は、単独で用いてもよく組み合わせて用いてもよい。好ましくは、セルロース系樹脂、シクロオレフィン系樹脂、アクリル系樹脂である。これらの樹脂フィルムは、第１の保護フィルムとして良好に機能し、かつ、上記ＰＶＡ系樹脂フィルムと第１の保護フィルムの接着性を高く保持できるので、放射線透過抑制フィルムの耐湿熱性を向上させることができるからである。さらに、所望の放射線（特に、β線）透過抑制機能を実現し得るからである。
【００３１】
セルロース系樹脂としては、任意の適切なセルロース系樹脂を採用し得る。具体例としては、トリアセチルセルロース（ＴＡＣ）、低級脂肪酸エステルを主成分としたセルロース系樹脂が挙げられる。低級脂肪酸エステルを主成分としたセルロース系樹脂は、例えば、特開２００２−８２２２５号公報の段落０１０６〜０１１２に記載されている。
【００３２】
セルロース系樹脂としては、アセチル基およびプロピオニル基で置換されているセルロース系樹脂を用いることもできる。アセチル基の置換の程度は、セルロースの繰り返し単位中に存在する３個の水酸基がアセチル基で平均してどれだけ置換されているかを示す「アセチル置換度（ＤＳａｃ）」で示され得る。プロピオニル基の置換の程度は、セルロースの繰り返し単位中に存在する３個の水酸基がプロピオニル基で平均してどれだけ置換されているかを示す「プロピオニル置換度（ＤＳｐｒ）」で示され得る。アセチル置換度（ＤＳａｃ）およびプロピオニル置換度（ＤＳｐｒ）は、特開２００３−３１５５３８号公報の段落００１６〜００１９に記載の方法（Ａ．Ｂｌｕｍｓｔｅｉｎ，Ｊ．Ａｓｒａｒ，Ｒ．Ｂ．Ｂｌｕｍｓｔｅｉｎ，Ｌｉｑ．Ｃｒｙｓｔ．Ｏｒｄｅｒｅｄ  Ｆｌｕｉｄｓ  ４．３１１（１９８４）に記載の、１Ｈ−ＮＭＲによるセルロースアセテートの置換度の測定方法を応用した測定方法）により求めることができる。
【００３３】
上記セルロース系樹脂フィルムのアセチル置換度（ＤＳａｃ）およびプロピオニル置換度（ＤＳｐｒ）は、好ましくは、２．０≦ＤＳａｃ＋ＤＳｐｒ≦３．０である。ＤＳａｃ＋ＤＳｐｒの下限値は、好ましくは２．３以上、より好ましくは２．６以上である。ＤＳａｃ＋ＤＳｐｒの上限値は、好ましくは２．９以下、より好ましくは２．８以下である。
【００３４】
上記セルロース系樹脂フィルムは、プロピオニル置換度（ＤＳｐｒ）が、好ましくは、１．０≦ＤＳｐｒ≦３．０である。ＤＳｐｒの下限値は、好ましくは２．０以上、より好ましくは２．５以上である。ＤＳｐｒの上限値は、好ましくは２．９以下、より好ましくは２．８以下である。
【００３５】
上記セルロース系樹脂フィルムは、より好ましくは、アセチル置換度（ＤＳａｃ）およびプロピオニル置換度（ＤＳｐｒ）が、２．０≦ＤＳａｃ＋ＤＳｐｒ≦３．０であって、かつ、１．０≦ＤＳｐｒ≦３．０である。
【００３６】
上記アセチル基およびプロピオニル基で置換されているセルロース系樹脂は、アセチル基およびプロピオニル基以外のその他の置換基を有していてもよい。その他の置換基としては、例えば、ブチレート等のエステル基；アルキルエーテル基、アラアルキレンエーテル基等のエーテル基；等が挙げられる。
【００３７】
上記アセチル基およびプロピオニル基への置換方法としては、任意の適切な方法が採用され得る。例えば、セルロースを強苛性ソーダ溶液で処理してアルカリセルロースとし、これを所定量の無水酢酸とプロピオン酸無水物との混合物によりアシル化する。アシル基を部分的に加水分解することにより、置換度「ＤＳａｃ＋ＤＳｐｒ」を調整する。
【００３８】
シクロオレフィン系樹脂としては、任意の適切なシクロオレフィン系樹脂を採用し得る。シクロオレフィン系樹脂は、代表的には、ノルボルネン系モノマーを重合単位として重合され得る。当該ノルボルネン系モノマーとしては、例えば、ノルボルネン、およびそのアルキルおよび／またはアルキリデン置換体、例えば、５−メチル−２−ノルボルネン、５−ジメチル−２−ノルボルネン、５−エチル−２−ノルボルネン、５−ブチル−２−ノルボルネン、５−エチリデン−２−ノルボルネン等、これらのハロゲン等の極性基置換体；ジシクロペンタジエン、２，３−ジヒドロジシクロペンタジエン等；ジメタノオクタヒドロナフタレン、そのアルキルおよび／またはアルキリデン置換体、およびハロゲン等の極性基置換体、例えば、６−メチル−１，４：５，８−ジメタノ−１，４，４ａ，５，６，７，８，８ａ−オクタヒドロナフタレン、６−エチル−１，４：５，８−ジメタノ−１，４，４ａ，５，６，７，８，８ａ−オクタヒドロナフタレン、６−エチリデン−１，４：５，８−ジメタノ−１，４，４ａ，５，６，７，８，８ａ−オクタヒドロナフタレン、６−クロロ−１，４：５，８−ジメタノ−１，４，４ａ，５，６，７，８，８ａ−オクタヒドロナフタレン、６−シアノ−１，４：５，８−ジメタノ−１，４，４ａ，５，６，７，８，８ａ−オクタヒドロナフタレン、６−ピリジル−１，４：５，８−ジメタノ−１，４，４ａ，５，６，７，８，８ａ−オクタヒドロナフタレン、６−メトキシカルボニル−１，４：５，８−ジメタノ−１，４，４ａ，５，６，７，８，８ａ−オクタヒドロナフタレン等；シクロペンタジエンの３〜４量体、例えば、４，９：５，８−ジメタノ−３ａ，４，４ａ，５，８，８ａ，９，９ａ−オクタヒドロ−１Ｈ−ベンゾインデン、４，１１：５，１０：６，９−トリメタノ−３ａ，４，４ａ，５，５ａ，６，９，９ａ，１０，１０ａ，１１，１１ａ−ドデカヒドロ−１Ｈ−シクロペンタアントラセン等が挙げられる。シクロオレフィン系樹脂は、ノルボルネン系モノマーと他のモノマーとの共重合体であってもよい。
【００３９】
アクリル系樹脂としては、任意の適切な（メタ）アクリル系樹脂を採用し得る。例えば、ポリメタクリル酸メチル等のポリ（メタ）アクリル酸エステル、メタクリル酸メチル−（メタ）アクリル酸共重合体、メタクリル酸メチル−（メタ）アクリル酸エステル共重合体、メタクリル酸メチル−アクリル酸エステル−（メタ）アクリル酸共重合体、（メタ）アクリル酸メチル−スチレン共重合体（ＭＳ樹脂等）、脂環族炭化水素基を有する重合体（例えば、メタクリル酸メチル−メタクリル酸シクロヘキシル共重合体、メタクリル酸メチル−（メタ）アクリル酸ノルボルニル共重合体等）が挙げられる。好ましくは、ポリ（メタ）アクリル酸メチル等のポリ（メタ）アクリル酸Ｃ１−６アルキルが挙げられる。より好ましくは、メタクリル酸メチルを主成分（５０〜１００重量％、好ましくは７０〜１００重量％）とするメタクリル酸メチル系樹脂が挙げられる。なお、本明細書において「（メタ）アクリル」とは、アクリルおよび／またはメタクリルを意味する。
【００４０】
（メタ）アクリル系樹脂の具体例としては、例えば、三菱レイヨン社製のアクリペットＶＨやアクリペットＶＲＬ２０Ａ、分子内架橋や分子内環化反応により得られる高Ｔｇ（メタ）アクリル系樹脂（例えば、グルタル酸無水物構造を有する（メタ）アクリル系樹脂やラクトン環構造を有する（メタ）アクリル系樹脂）が挙げられる。
【００４１】
グルタル酸無水物構造を有する（メタ）アクリル系樹脂としては、特開２００６−２８３０１３号公報、特開２００６−３３５９０２号公報、特開２００６−２７４１１８号公報等に記載の、グルタル酸無水物構造を有する（メタ）アクリル系樹脂が挙げられる。
【００４２】
ラクトン環構造を有する（メタ）アクリル系樹脂としては、特開２０００−２３００１６号公報、特開２００１−１５１８１４号公報、特開２００２−１２０３２６号公報、特開２００２−２５４５４４号公報、特開２００５−１４６０８４号公報等に記載の、ラクトン環構造を有する（メタ）アクリル系樹脂が挙げられる。
【００４３】
第１の保護フィルムの厚みは、好ましくは１５μｍ以上であり、より好ましくは２０μｍ〜８０μｍであり、さらに好ましくは３０μｍ〜６０μｍである。第１の保護フィルムの厚みがこのような範囲であれば、所望の放射線（特に、β線）透過抑制機能を実現し、かつ、小型の撮影装置への適用が可能となる。
【００４４】
Ａ−５．第２の保護フィルム
第２の保護フィルムの具体的な構成については、第１の保護フィルムに関して上記Ａ−４項で説明したとおりである。第２の保護フィルムは、第１の保護フィルムと同じ構成であってもよく、異なる構成であってもよい。
【００４５】
Ｂ．放射線透過抑制フィルター
上記Ａ項に記載の放射線透過抑制フィルムは、放射線透過抑制フィルターに組み込まれて用いられ得る。したがって、本発明の実施形態は、放射線透過抑制フィルターも包含する。図２は、本発明の１つの実施形態による放射線透過抑制フィルターの撮影装置への取り付けを説明する概略分解斜視図である。図示例の放射線透過抑制フィルター２００は、放射線透過抑制フィルム１００と、放射線透過抑制フィルム１００を保持するホルダー１１０と、を有する。放射線透過抑制フィルムは、上記Ａ項に記載したとおりである。ホルダーは、任意の適切な構成が採用され得る。１つの実施形態においては、放射線透過抑制フィルターは、放射線透過抑制フィルムを２枚以上含んでいてもよい。この場合、放射線透過抑制フィルターは、１つのホルダーで２枚以上の放射線透過抑制フィルムを保持してもよく、それぞれが１枚または２枚以上の放射線透過抑制フィルムを保持した複数のホルダーを組み合わせて構成してもよい。
【００４６】
Ｃ．撮影装置
上記Ａ項に記載の放射線透過抑制フィルムを含む放射線透過抑制フィルターは、撮影装置に取り付けられて用いられ得る。したがって、本発明の実施形態は、撮影装置も包含する。撮影装置は、代表的にはカメラ装置である。図２に示すように、放射線透過抑制フィルター２００は、撮影装置（代表的には、カメラ装置のレンズの先端部）３００に着脱可能に取り付けられる。放射線透過抑制フィルターに含まれる放射線透過抑制フィルムが上記のような所定の光透過率を有するので、撮影装置に放射線透過抑制フィルターを取り付けても撮影が可能となる。複数の放射線透過抑制フィルターが撮影装置に取り付けられてもよい。
【実施例】
【００４７】
以下、実施例によって本発明を具体的に説明するが、本発明はこれら実施例によって限定されるものではない。
【００４８】
［実施例１］
厚み７５μｍのＰＶＡフィルム（クラレ社製、製品名：ＶＦ−ＰＳ７５０、重合度：約２４００、ケン化度：９９．９％）をホウ酸含有量３重量％、液温４０℃の浴に６０秒浸漬させながら、２．３倍の延伸倍率で延伸を行い、ホウ酸を含むＰＶＡフィルムを得た。得られたＰＶＡフィルムの厚みは４７μｍであった。得られたＰＶＡフィルムの両側に、ＰＶＡ水溶液を介してトリアセチルセルロース（ＴＡＣ）フィルム（厚み４０μｍ）を貼り合わせて、放射線透過抑制フィルム１を作製した。
【００４９】
得られた放射線透過抑制フィルム１を以下の評価に供した。結果を表１に示す。
【００５０】
≪ホウ酸含有量≫
実施例１で得られた放射線透過抑制フィルム１について、フーリエ変換赤外分光光度計（ＦＴ−ＩＲ）（Ｐｅｒｋｉｎ  Ｅｌｍｅｒ社製、商品名「ＳＰＥＣＴＲＵＭ２０００」）を用いて、全反射減衰分光（ＡＴＲ）測定によりホウ酸ピーク（６６５ｃｍ−１）の強度および参照ピーク（２９４１ｃｍ−１）の強度を測定した。得られたホウ酸ピーク強度および参照ピーク強度からホウ酸量指数を下記式により算出し、さらに、算出したホウ酸量指数から下記式によりホウ酸含有量を決定した。
（ホウ酸量指数）＝（ホウ酸ピーク６６５ｃｍ−１の強度）／（参照ピーク２９４１ｃｍ―１の強度）
（ホウ酸含有量）＝（ホウ酸量指数）×６．６＋０．５
ここで、「６．６」および「０．５」はいずれも、上記フーリエ変換赤外分光光度計（ＦＴ−ＩＲ）（Ｐｅｒｋｉｎ  Ｅｌｍｅｒ社製、商品名「ＳＰＥＣＴＲＵＭ２０００」）を用いて既知試料を測定することによって作成した検量線に基づいて得られた定数である。
【００５１】
≪光透過率≫
大塚電子社製、製品名「ＬＰＦ−２００」を用いて、放射線透過抑制フィルム１の全光線透過率を測定した。
【００５２】
≪中性子線透過率≫
中性子線の照射は、近畿大学原子力研究所所有の原子炉（ＵＴＲ−ＫＩＮＫＩ）を用いて行った。まず、感光素材であるイメージングプレート（富士フィルム社製、ＢＡＳ−ＩＰ−ＮＤ−２０２５）に評価対象のサンプルとして貼放射線透過抑制フィルム１を貼りつけ、中性子線をサンプルに照射した。次に感光素材への中性子照射量を画像解析装置（ＧＥヘルスケア社製、Ａｍｅｒｓｈａｍ  Ｔｙｐｈｏｏｎ  ｓｃａｎｎｅｒ）によりスキャンし定量化した。サンプル非貼り付け部（参考例）の照射量を１００としたときの、各サンプル貼りつけ部の照射量を相対値として示した。
【００５３】
［実施例２］
実施例１で作製した放射線透過抑制フィルム１を、アクリル系粘着剤（厚み：２０μｍ）を介して５枚積層して、放射線透過抑制フィルム２を作製した。得られた放射線透過抑制フィルム２について、実施例１と同様にして、光透過率および中性子線透過率を測定した。評価結果を表１に示す。
【００５４】
［実施例３］
実施例１で作製した放射線透過抑制フィルム１を、アクリル系粘着剤（厚み：２０μｍ）を介して１０枚積層して、放射線透過抑制フィルム３を作製した。得られた放射線透過抑制フィルム３について、実施例１と同様にして、光透過率および中性子線透過率を測定した。評価結果を表１に示す。
【００５５】
［比較例１］
ＰＶＡ水溶液を介してＴＡＣフィルム（厚み４０μｍ）を２枚貼り合わせてＴＡＣ積層体を得た。当該ＴＡＣ積層体を、アクリル系粘着剤（厚み：２０μｍ）を介して５枚積層して、放射線透過抑制フィルムＣ１を作製した。得られた放射線透過抑制フィルムＣ１について、実施例１と同様にして、光透過率および中性子線透過率を測定した。評価結果を表１に示す。
【００５６】
【表１】
0006935154.tif 000002
【００５７】
実施例および比較例で得られた放射線透過抑制フィルムのＰＶＡ系樹脂フィルムの厚みとホウ酸含有量との積と、中性子線透過率（相対値）との関係を図３に示す。
【００５８】
表１および図３に示されるとおり、放射線透過抑制フィルムのＰＶＡ系樹脂フィルムの厚みとホウ酸含有量との積が５００以上である場合、中性子線の透過が抑制されたことが確認される。
【産業上の利用可能性】
【００５９】
本発明の放射線透過抑制フィルムは、原子力施設、宇宙空間または医療現場等の高放射線環境下において用いられる撮影装置の保護部材として好適に用いられる。
【符号の説明】
【００６０】
１０      ＰＶＡ系樹脂フィルム
２０      第１の保護フィルム
３０      第２の保護フィルム
１００      放射線透過抑制フィルム
１１０      ホルダー
２００      放射線透過抑制フィルター
３００      撮影装置
【図１】
0006935154.tif 000003
【図２】
0006935154.tif 000004
【図３】
0006935154.tif 000005